시험 튜브 의 코팅 을 위해 , 9 mg 의 활성 성분 을 먼저 1 ml 의 아세톤 p . a . 에 용해 시킨 다음 , 아세톤 p . a . 를 사용 하 여 목적 하 는 농도 로 희석 하 였 다 . 오비탈 진탕기 상 에서 회전 및 요동 시킴 으로써 ( 30 rpm 에서 2 시간 동안 요동 회전 ) , 용액 250 μ l 를 25 ml 유리 튜브 의 내벽 및 바닥 상 에 균질 하 게 분포 시켰 다 . 활성 성분 용액 900 ppm 및 내부 표면 적 44 . 7 cm 2 로 , 균질 분포 하 에 , 5 μ g / cm 2 의 면적 기반 용량 이 달성 되 었 다 .